(57)【要約】【課題】スス等の粒子状物質の漏れ出しを有効に抑制することが可能なハニカムフィルタを提供する。【解決手段】多孔質の隔壁１を有するハニカム構造部４と、セル２のいずれか一方の端部を目封止する目封止部５と、を備え、ハニカム構造部４のセル２の延びる方向に直交する断面において、流入セル２ａと流出セル２ｂとが一の方向に隔壁１を挟んで交互に配置されたセル列を少なくとも含み、流入セル２ａと流出セル２ｂとを仕切る部位１６における隔壁１の気孔率の値をＡとし、２つの流入セル２ａ間の交点部１５における隔壁１の気孔率の値をＢとし、Ａ／Ｂの値が、０．５〜０．９５である。【選択図】図３
2019093380.tif 000002
【特許請求の範囲】
【請求項１】
流入端面から流出端面まで延びる流体の流路となる複数のセルを取り囲むように配設された多孔質の隔壁を有するハニカム構造部と、
前記セルにおける前記流入端面側又は前記流出端面側のいずれか一方の端部を封止するように配置された目封止部と、を備え、
前記流出端面側の端部に前記目封止部が配設され、前記流入端面側が開口した前記セルを、流入セルとし、
前記流入端面側の端部に前記目封止部が配設され、前記流出端面側が開口した前記セルを、流出セルとし、
前記ハニカム構造部の前記セルの延びる方向に直交する断面において、前記流入セルと前記流出セルとが一の方向に前記隔壁を挟んで交互に配置されたセル列を少なくとも含み、
前記流入セルと前記流出セルとを仕切る部位における前記隔壁の気孔率の値を、気孔率Ａとし、
前記隔壁の前記セル相互間を仕切る部位同士が交差する交点部のうち、２つの前記流入セル間の交点部における前記隔壁の気孔率の値を、気孔率Ｂとし、
前記気孔率Ａを前記気孔率Ｂで除算した値であるＡ／Ｂが、０．５０〜０．９５である、ハニカムフィルタ。
【請求項２】
前記気孔率Ａが、１５〜７０％である、請求項１に記載のハニカムフィルタ。
【請求項３】
前記気孔率Ａと前記気孔率Ｂの相加平均が、２５〜８０％である、請求項１又は２に記載のハニカムフィルタ。
【請求項４】
前記ハニカム構造部の前記セルの延びる方向に直交する断面における前記流入セルの形状が、四角形、六角形、又は八角形である、請求項１〜３のいずれか一項に記載のハニカムフィルタ。
【請求項５】
前記ハニカム構造部の前記セルの延びる方向に直交する断面における前記流出セルの形状が、四角形、又は六角形である、請求項４に記載のハニカムフィルタ。
【請求項６】
１つの前記流入セルの開口面積Ｓ１が、１つの前記流出セルの開口面積Ｓ２よりも大である、請求項１〜５のいずれか一項に記載のハニカムフィルタ。
【請求項７】
前記隔壁の厚さが、１００〜４５０μｍである、請求項１〜６のいずれか一項に記載のハニカムフィルタ。
【発明の詳細な説明】
【技術分野】
【０００１】
本発明は、ハニカムフィルタに関する。更に詳しくは、耐熱衝撃性に優れ、スス等の粒子状物質の漏れ出しを有効に抑制することが可能なハニカムフィルタに関する。
【背景技術】
【０００２】
様々な産業において、動力源として内燃機関が用いられている。一方で、内燃機関が燃料の燃焼時に排出する排ガスには、スス（スート；Ｓｏｏｔ）や灰（アッシュ；Ａｓｈ）等の粒子状物質が含まれている。例えば、ディーゼルエンジンから排出される粒子状物質の除去に関する規制は世界的に厳しくなっており、粒子状物質を除去するためのフィルタとして、ハニカム構造を有するハニカムフィルタが用いられている。以下、粒子状物質を、「ＰＭ」ということがある。ＰＭは、「Ｐａｒｔｉｃｕｌａｔｅ  Ｍａｔｔｅｒ」の略である。
【０００３】
従来、ＰＭを除去するためのハニカムフィルタとして、複数のセルを区画形成する多孔質の隔壁を有するハニカム構造部と、セルのいずれか一方の端部を目封止する目封止部と、を備えたものが提案されている（例えば、特許文献１〜３参照）。
【０００４】
このようなハニカムフィルタは、多孔質の隔壁がＰＭを除去するフィルタの役目を果たす構造となっている。具体的には、ＰＭを含有する排ガスを、ハニカムフィルタの流入端面から流入させ、多孔質の隔壁でＰＭを捕集することによって濾過した後に、浄化された排ガスを、ハニカムフィルタの流出端面から排出する。このようにして排ガス中のＰＭを除去することができる。
【０００５】
ハニカムフィルタにおいて、隔壁によって区画形成されるセルの形状についての種々の検討がされている。例えば、セルの長手方向に直交する平面で切断した断面において、所定のセルの断面積と残余のセルの断面積とが異なるように構成されたハニカムフィルタ等が提案されている（例えば、特許文献１、２参照）。一例として、流入端面側が開口しているセル（以下、「流入セル」ということがある）の断面積と、流出端面側が開口しているセル（以下、「流出セル」ということがある）の断面積とが異なるように構成されたハニカムフィルタを挙げることができる。また、ハニカムフィルタの強度向上等を目的として、上記断面におけるセルの形状を、四角形以上の多角形における角部に相当する部位が円弧状に形成された形状としたハニカムフィルタなども提案されている（例えば、特許文献１、３参照）。
【先行技術文献】
【特許文献】
【０００６】
【特許文献１】特開２００５−２７０９６９号公報
【特許文献２】国際公開第２００８／１１７５５９号
【特許文献３】特開２０１０−２２１１５９号公報
【発明の概要】
【発明が解決しようとする課題】
【０００７】
特許文献１に記載のハニカムフィルタは、セルの長手方向に垂直な平面で切断した断面において、所定のセルの断面積と残余のセルの断面積とが異なるものである。そして、このハニカムフィルタは、断面積の小さいセルの流路水力直径に対する断面積の大きい前記セルの流路水力直径の比の値が１．２以上である。更に、このハニカムフィルタは、少なくとも上記断面積の大きいセルの断面形状が、少なくとも一つの角部に相当する部分が円弧状の四角形であり、隔壁の厚さに対する、隔壁が交差する部分の最小厚さの比の値が、０．７以上、１．３未満である。
【０００８】
特許文献１に記載のハニカムフィルタによれば、隔壁が交差する部分の一部の薄壁化を防ぎ、高強度を維持することができるとされている。従来のハニカムフィルタの多くは、流入セルと流出セルとが隔壁を挟んで交互に配置されている。このため、特許文献１に記載のハニカムフィルタは、熱衝撃によりハニカムフィルタにクラックが発生した場合において、流入セルと流出セルとを区画する隔壁に対して、相対的にクラックが発生し易いという構成となっている。したがって、特許文献１に記載のハニカムフィルタは、ハニカムフィルタにクラックが発生してしまった場合には、スス等のＰＭが漏れ出し易いという問題があった。
【０００９】
特許文献２に記載のハニカムフィルタにおいても、隔壁が交差する部分が、セル相互間を区画する隔壁よりも、その厚さが厚くなるように構成されている。したがって、上述した特許文献１に記載のハニカムフィルタと同様に、ハニカムフィルタにクラックが発生してしまった場合には、スス等のＰＭが漏れ出し易いという問題があった。
【００１０】
特許文献３に記載のハニカムフィルタは、流出セルの断面形状が、四角形以上の多角形における角部に相当する部位Ｘが円弧状に形成された形状となっているため、隔壁が交差する部分の強度が相対的に高くなっている。このため、ハニカムフィルタの再生時の最高温度を低減できるものの、ハニカムフィルタにクラックが発生してしまった場合には、流入セルと流出セルとを区画する隔壁に対して相対的にクラックが発生し易くなる。したがって、ハニカムフィルタにクラックが発生してしまった場合には、スス等のＰＭが漏れ出し易いという問題があった。
【００１１】
本発明は、このような従来技術の有する問題点に鑑みてなされたものである。本発明は、耐熱衝撃性に優れ、スス等の粒子状物質の漏れ出しを有効に抑制することが可能なハニカムフィルタを提供する。
【課題を解決するための手段】
【００１２】
本発明によれば、以下に示すハニカムフィルタが提供される。
【００１３】
［１］  流入端面から流出端面まで延びる流体の流路となる複数のセルを取り囲むように配設された多孔質の隔壁を有するハニカム構造部と、
前記セルにおける前記流入端面側又は前記流出端面側のいずれか一方の端部を封止するように配置された目封止部と、を備え、
前記流出端面側の端部に前記目封止部が配設され、前記流入端面側が開口した前記セルを、流入セルとし、
前記流入端面側の端部に前記目封止部が配設され、前記流出端面側が開口した前記セルを、流出セルとし、
前記ハニカム構造部の前記セルの延びる方向に直交する断面において、前記流入セルと前記流出セルとが一の方向に前記隔壁を挟んで交互に配置されたセル列を少なくとも含み、
前記流入セルと前記流出セルとを仕切る部位における前記隔壁の気孔率の値を、気孔率Ａとし、
前記隔壁の前記セル相互間を仕切る部位同士が交差する交点部のうち、２つの前記流入セル間の交点部における前記隔壁の気孔率の値を、気孔率Ｂとし、
前記気孔率Ａを前記気孔率Ｂで除算した値であるＡ／Ｂが、０．５０〜０．９５である、ハニカムフィルタ。
【００１４】
［２］  前記気孔率Ａが、１５〜７０％である、前記［１］に記載のハニカムフィルタ。
【００１５】
［３］  前記気孔率Ａと前記気孔率Ｂの相加平均が、２５〜８０％である、前記［１］又は［２］に記載のハニカムフィルタ。
【００１６】
［４］  前記ハニカム構造部の前記セルの延びる方向に直交する断面における前記流入セルの形状が、四角形、六角形、又は八角形である、前記［１］〜［３］のいずれかに記載のハニカムフィルタ。
【００１７】
［５］  前記ハニカム構造部の前記セルの延びる方向に直交する断面における前記流出セルの形状が、四角形、又は六角形である、前記［４］に記載のハニカムフィルタ。
【００１８】
［６］  １つの前記流入セルの開口面積Ｓ１が、１つの前記流出セルの開口面積Ｓ２よりも大である、前記［１］〜［５］のいずれかに記載のハニカムフィルタ。
【００１９】
［７］  前記隔壁の厚さが、１００〜４５０μｍである、前記［１］〜［６］のいずれかに記載のハニカムフィルタ。
【発明の効果】
【００２０】
本発明のハニカムフィルタは、耐熱衝撃性に優れ、スス等の粒子状物質の漏れ出しを有効に抑制することができる。即ち、本発明のハニカムフィルタは、流入セルと流出セルとを仕切る部位における隔壁の気孔率Ａが、２つの流入セル間の交点部における隔壁の気孔率Ｂよりも相対的に低くなっている。このため、ハニカムフィルタにクラックが発生してしまった場合に、上述した隔壁の交点部に対してクラックが発生し易くなる。隔壁の交点部に発生するクラックは、流入セル同士又は流出セル同士に亘るように当該交点部に対して対角線方向に発生するため、このようなクラックが仮に発生したとしてもＰＭの漏れ出しに関する影響を受けない。このため、本発明のハニカムフィルタによれば、スス等の粒子状物質の漏れ出しを有効に抑制することができる。
【図面の簡単な説明】
【００２１】
【図１】本発明のハニカムフィルタの第一実施形態を模式的に示す流入端面側から見た斜視図である。
【図２】図１に示すハニカムフィルタの流入端面を模式的に示す平面図である。
【図３】図２に示すハニカムフィルタの流入端面の一部を拡大した拡大平面図である。
【図４】図２のＡ−Ａ’断面を模式的に示す、断面図である。
【図５】本発明のハニカムフィルタの第二実施形態を模式的に示す、流入端面の一部を拡大した拡大平面図である。
【図６】本発明のハニカムフィルタの第三実施形態を模式的に示す、流入端面の一部を拡大した拡大平面図である。
【図７】本発明のハニカムフィルタの第二実施形態を模式的に示す、流入端面の一部を示す平面図である。
【図８】本発明のハニカムフィルタの第四実施形態を模式的に示す、流入端面の一部を示す平面図である。
【図９】本発明のハニカムフィルタの第五実施形態を模式的に示す流入端面側から見た斜視図である。
【図１０】本発明のハニカムフィルタの第六実施形態の流入端面を模式的に示す平面図である。
【発明を実施するための形態】
【００２２】
以下、本発明の実施形態について説明する。しかし、本発明は以下の実施形態に限定されるものではない。したがって、本発明の趣旨を逸脱しない範囲で、当業者の通常の知識に基づいて、以下の実施形態に対し適宜変更、改良等が加えられ得ることが理解されるべきである。
【００２３】
（１）ハニカムフィルタ（第一実施形態）：
図１〜図４に示すように、本発明のハニカムフィルタの第一実施形態は、多孔質の隔壁１を有するハニカム構造部４と、ハニカム構造部４に形成されたセル２のいずれか一方の端部に配設された目封止部５と、を備えたハニカムフィルタ１００である。ここで、図１は、本発明のハニカムフィルタの第一実施形態を模式的に示す流入端面側から見た斜視図である。図２は、図１に示すハニカムフィルタの流入端面を模式的に示す平面図である。図３は、図２に示すハニカムフィルタの流入端面の一部を拡大した拡大平面図である。図４は、図２のＡ−Ａ’断面を模式的に示す、断面図である。
【００２４】
ハニカム構造部４の隔壁１は、流入端面１１から流出端面１２まで延びる流体の流路となる複数のセル２を取り囲むように配設されたものである。即ち、複数のセル２は、多孔質の隔壁１によって区画形成されたものである。目封止部５は、ハニカム構造部４に形成されたセル２のいずれか一方の端部を封止するように配置されたものである。このため、複数のセル２のそれぞれは、流入端面１１側又は流出端面１２側の開口部に配設された目封止部５によって、いずれか一方の端部が封止されている。本実施形態のハニカムフィルタ１００は、多孔質の隔壁１が、排ガス中のＰＭを捕集するための濾過材として機能する。ここで、複数のセル２のうち、流出端面１２側の開口部に目封止部５が配設され、流入端面１１側が開口したセル２を、流入セル２ａとする。また、複数のセル２のうち、流入端面１１側の開口部に目封止部５が配設され、流出端面１２側が開口したセル２を、流出セル２ｂとする。
【００２５】
ハニカム構造部４は、当該ハニカム構造部４のセル２の延びる方向に直交する断面において、流入セル２ａと流出セル２ｂとが一の方向に隔壁１を挟んで交互に配置されたセル列を少なくとも含む。なお、上述した「流入セル２ａと流出セル２ｂとが一の方向に隔壁１を挟んで交互に配置されたセル列」は、ハニカム構造部４の上記断面において、少なくとも１列有していればよい。図１〜図４に示すハニカムフィルタ１００において、紙面の縦方向及び横方向に延びる各セル列は、流入セル２ａと流出セル２ｂとが交互に配置されたセル列となっている。
【００２６】
「流入セル２ａと流出セル２ｂとが一の方向に隔壁１を挟んで交互に配置されたセル列」とは、流入セル２ａ及び流出セル２ｂの断面形状が多角形である場合には、以下のように構成されたセル列のことを意味する。即ち、上記セル列とは、多角形の流入セル２ａ及び流出セル２ｂの互いに向かい合う２つ辺によって構成された隔壁１によって、流入セル２ａと流出セル２ｂとが区画されるように配列したセル列のことを意味する。このため、「流入セル２ａと流出セル２ｂとが一の方向に隔壁１を挟んで交互に配置されたセル列」には、複数のセルが、互いの断面形状の頂点（即ち、多角形のセルの頂点同士）が向かい合うように配列したセル列は、含まないものとする。なお、複数のセルの互いの断面形状の頂点が向かい合うような部位に存在する隔壁１については、後述する「交点部１５」となる。
【００２７】
本実施形態のハニカムフィルタ１００は、流入セル２ａと流出セル２ｂとを仕切る部位１６における隔壁１の気孔率（以下、気孔率Ａ）と、２つの流入セル２ａ間の交点部１５における隔壁１の気孔率（以下、気孔率Ｂ）とが、異なる値を示すことを特徴とする。より具体的には、流入セル２ａと流出セル２ｂとを仕切る部位１６における隔壁１の気孔率の値を、気孔率Ａとする。また、隔壁１のセル２相互間を仕切る部位（例えば、仕切る部位１６）同士が交差する交点部１５のうち、２つの流入セル２ａ間の交点部１５における隔壁１の気孔率の値を、気孔率Ｂとする。この場合に、気孔率Ａを気孔率Ｂで除算した値である「気孔率Ａ／気孔率Ｂ」が、０．５０〜０．９５である。以下、「気孔率Ａ／気孔率Ｂ」を、単に「Ａ／Ｂ」と記すことがある。本実施形態のハニカムフィルタ１００は、「Ａ／Ｂ」の値を上記した数値範囲とすることにより、ハニカムフィルタ１００にクラックが発生してしまった場合に、流入端面１１側において流入セル２ａ間の交点部１５に対してクラックが発生し易くなる。また、流出端面１２側においては、流出セル２ｂ間の交点部１５に対してクラックが発生し易くなる。即ち、交点部１５に発生するクラックは、ハニカムフィルタ１００内の温度差の影響により、交点部１５において対角線方向に発生する。特に、ハニカムフィルタ１００の流入端面１１側及び流出端面１２側において、目封止部５が配設されていないセル２同士を結ぶ対角線方向にクラックが発生し易く、目封止部５が配設されているセル２同士を結ぶ対角線方向にはクラックが発生し難い。ここで、ハニカムフィルタ１００の流入端面１１側において、流入セル２ａ間の交点部１５にクラックが発生したとしても、ＰＭの漏れ出しに関する影響を受けない。同様に、ハニカムフィルタ１００の流出端面１２側において、流出セル２ｂ間の交点部１５にクラックが発生したとしても、ＰＭの漏れ出しに関する影響を受けない。このため、本実施形態のハニカムフィルタ１００によれば、スス等のＰＭの漏れ出しを有効に抑制することができる。
【００２８】
本願明細書において、「交点部」とは、隔壁のセル相互間を仕切る部位同士が交差する部位のことをいう。具体的には、ハニカム構造部のセルの延びる方向に直交する断面において、以下のような位置のことをいう。「交点部」とは、複数のセルを取り囲むように格子状に配設された隔壁において、格子を構成する第一方向に沿って配置された隔壁と、第一方向とは異なる方向の第二方向に沿って配置された隔壁と、が互いに交差する部位（格子線が重なる部位）のことをいう。ここで、「格子の第一方向」は、隔壁の２つのセルを仕切る部位に対して平行な方向を含み、この隔壁に沿ってひと筆書きするような軌跡を描くものとする。そして、格子の第一方向において、この第一方向に対して隔壁が屈曲している場合には、第一方向に対する隔壁の折れ曲がり角がより小さくなるような方向を選択する。「格子の第二方向」についても、上記した「格子の第一方向」と同様にして規定することができる。
【００２９】
以下、本明細書において、流入セル２ａと流出セル２ｂとを仕切る部位１６における隔壁１の気孔率の値を、単に「気孔率Ａ」ということがある。流入セル２ａと流出セル２ｂとを仕切る部位１６としては、例えば、流入セル２ａと流出セル２ｂとが一の方向に隔壁１を挟んで交互に配置されたセル列における、流入セル２ａと流出セル２ｂとを仕切る部位１６を挙げることができる。また、２つの流入セル２ａ間の交点部１５における隔壁１の気孔率の値を、単に「気孔率Ｂ」ということがある。「２つの流入セル２ａ間の交点部１５」は、例えば、セル２の形状が四角形の場合は、「２つ以上の流入セル２ａの互いの断面形状の頂点が向かい合うような部位」となる。このため、「２つの流入セル２ａ間の交点部１５」において、３つ又はそれ以上の流入セル２ａが互いに向き合って配置されていてもよい。また、上述した「流入セル２ａの断面形状の頂点」については、該当する断面形状の頂点に相当する部位が、丸みを帯びて形成されていてもよいし、直線状に面取りされていてもよい。なお、後述する図５に示すハニカム構造体２００のように、四角形のセル２２と八角形のセル２２とが一のセル列において隔壁２１を挟んで交互に配置されている場合には、八角形のセル２２は、面取りされた四角形のセル２２として扱うことができる。
【００３０】
本発明において、隔壁１の気孔率Ａ及び気孔率Ｂのそれぞれは、以下の方法によって求める値とする。まず、ハニカムフィルタ１００から、気孔率Ａ及び気孔率Ｂの測定を行ための試料片の切り出しを行う。それぞれの試料片の切り出し箇所については、ハニカムフィルタ１００の流入端面１１側及び流出端面１２側のそれぞれにおいて、各５箇所ずつ、合計１０箇所とする。それぞれの端面における切り出し箇所は、それぞれの端面の中心位置を、１箇所目の切り出し箇所とする。そして、それぞれの端面において、この中心位置を通過し互いに直交するＸ軸及びＹ軸上の、中心位置とハニカムフィルタ１００の外周縁との中間点である４点を、残りの４箇所の切り出し箇所とする。
【００３１】
気孔率Ａを測定するための試料片は、上述した１０箇所のそれぞれにおいて、流入セル２ａと流出セル２ｂとを仕切る隔壁１の中央部分の隔壁１を含むようにして切り出す。気孔率Ａを測定するための試料片は、一辺の長さを、上述した中央部分の隔壁１の厚さとし、もう一辺の長さを、各端面における隔壁１の延びる方向に１００μｍとし、更にもう一辺の長さを、セル２の延びる方向に２０ｍｍとする。
【００３２】
気孔率Ｂを測定するための試料片は、上述した１０箇所のそれぞれにおいて、隔壁１の交点部１５の中心部を含むように切り出す。気孔率Ｂを測定するための試料片は、隔壁１の交点部１５の中心部を中心とした一辺の長さが１００μｍの正方形を端面とし、軸方向の長さをセル２の延びる方向に２０ｍｍとする。
【００３３】
このようにしてハニカムフィルタ１００から切り出して作製した試料片を、エポキシ樹脂に埋設して固めた後、その表面について研磨を行う。そして、各試料片を全長方向に５ｍｍ切り出し、その切断面を、走査型電子顕微鏡（以下、「ＳＥＭ」ともいう）による観察面とする。ＳＥＭとは、「Ｓｃａｎｎｉｎｇ  Ｅｌｅｃｔｒｏｎ  Ｍｉｃｒｏｓｃｏｐｅ」の略である。走査型電子顕微鏡としては、例えば、日立ハイテクノロジー社製の走査型電子顕微鏡「型番：Ｓ３２００−Ｎ」を用いることができる。
【００３４】
その後、作製した試料片の観察面を、ＳＥＭにて観察し、ＳＥＭ画像を取得する。隔壁１の気孔率Ａの測定に際しては、上記した１０個の試料片の各観察面における隔壁１について、上記ＳＥＭ画像を取得する。ＳＥＭ画像は１００倍に拡大して観測するものとする。また、隔壁１の気孔率Ｂの測定に際しては、上記した１０個の試料片の各観察面における隔壁１の交点部１５について、上記ＳＥＭ画像を取得する。次に、画像解析ソフトを用いて、各画像について、「隔壁１の面積Ｓ１」と「細孔部分（空隙部分）の面積Ｓ２」とを算出する。そして、「計算式（１）：Ｓ２／（Ｓ１＋Ｓ２）」により、各画像に撮像された隔壁１の気孔率を算出する。Ｓ１及びＳ２の値は、各１０箇所の気孔率の平均値を用いる。
【００３５】
気孔率を測定するハニカムフィルタ１００について、隔壁１の表面及び隔壁１の細孔の内部に、排ガス浄化用の触媒（図示せず）が担持されている場合には、触媒が担持されている部分については、隔壁１の気孔部分と見做して気孔率を求める。即ち、上述した気孔率Ａ及び気孔率Ｂの測定方法において、ＳＥＭ画像を撮影した後、得られたＳＥＭ画像における色情報から触媒が存在すると判断される領域に関しては、隔壁１の気孔部分として識別して気孔率を求める。
【００３６】
気孔率Ａを気孔率Ｂで除算した値であるＡ／Ｂが、０．５０未満であると、隔壁１の交点部１５のうち対角線上に隣接して配置された２つ以上の交点部１５において、連続してクラックが発生することがあり、ＰＭの漏れ出しを十分に抑制することが困難になる。また、上記Ａ／Ｂが、０．９５を超えると、流入セル２ａと流出セル２ｂとを仕切る部位１６における隔壁１にもクラックが入り易くなり、ＰＭの漏れ出しを抑制することが困難になる。
【００３７】
気孔率Ａを気孔率Ｂで除算した値であるＡ／Ｂは、０．５０〜０．９５であり、０．５５〜０．９０であることが好ましい。このように構成することによって、スス等のＰＭの漏れ出しをより有効に抑制することが可能となる。
【００３８】
気孔率Ｂの値については特に制限はないが、２５〜８０％であることが好ましく、３０〜７５％であることが更に好ましい。気孔率Ｂの値が２５％未満であると、圧力損失上昇を引き起こすことがある。また、気孔率Ｂの値が８０％を超えると、ハニカムフィルタ１００のアイソスタティック強度（Ｉｓｏｓｔａｔｉｃ  ｓｔｒｅｎｇｔｈ）が低下してしまうことがある。また、気孔率Ａの値についても特に制限はないが、例えば、１５〜７０％であることが好ましい。
【００３９】
気孔率Ａと気孔率Ｂの相加平均が、２０〜７５％であることが好ましく、２５〜７０％であることが更に好ましい。気孔率Ａと気孔率Ｂの相加平均が２０％未満であると、圧力損失上昇を引き起こすことがある。また、気孔率Ａと気孔率Ｂの相加平均が７５％を超えると、ハニカムフィルタ１００のアイソスタティック強度が低下してしまうことがある。
【００４０】
ハニカム構造部４のセル２の延びる方向に直交する断面における、各セル２の形状（以下、単に「セル形状」ともいう）については特に制限はない。例えば、流入セル２ａの形状については、四角形、六角形、又は八角形であることが好ましい。また、流出セル２ｂの形状については、四角形、又は六角形であることが好ましい。また、各セル２の形状については、多角形の角部が曲線状に形成された形状、例えば、四角形の角部が曲線状に形成された略四角形、であってもよい。
【００４１】
隔壁１の厚さが、１００〜４５０μｍであることが好ましく、１２０〜４３０μｍであることが更に好ましく、１４０〜４００μｍであることが特に好ましい。隔壁１の厚さが、１００μｍ未満であると、ハニカムフィルタ１００のアイソスタティック強度が低下してしまうことがある。隔壁１の厚さが、４５０μｍを超えると、圧力損失が増大し、エンジンの出力低下や燃費の悪化を引き起こすことがある。隔壁１の厚さは、ハニカムフィルタ１００の軸方向に直交する断面を光学顕微鏡により観察する方法で測定した値である。
【００４２】
ハニカムフィルタ１００の全体形状については、特に制限はない。例えば、図１〜図４に示すハニカムフィルタ１００の全体形状は、流入端面１１及び流出端面１２が円形の円柱状である。その他、例えば、ハニカムフィルタ１００の全体形状としては、流入端面及び流出端面が、楕円形やレーストラック（Ｒａｃｅｔｒａｃｋ）形や長円形等の略円形の柱状であってもよい。また、ハニカムフィルタ１００の全体形状としては、流入端面１１及び流出端面１２が、四角形や六角形等の多角形の角柱状であってもよい。
【００４３】
隔壁１を構成する材料に特に制限はないが、強度、耐熱性、耐久性等の観点から、主成分は、酸化物又は非酸化物の各種セラミックや金属等であることが好ましい。具体的には、例えば、セラミックとしては、コージェライト、ムライト（Ｍｕｌｌｉｔｅ）、アルミナ、スピネル（Ｓｐｉｎｅｌ）、炭化珪素、窒化珪素、及びチタン酸アルミニウム等が考えられる。金属としては、Ｆｅ−Ｃｒ−Ａｌ系金属、及び金属珪素等が考えられる。これらの材料の中から選ばれた１種又は２種以上を主成分とすることが好ましい。高強度、高耐熱性等の観点から、アルミナ、ムライト、チタン酸アルミニウム、コージェライト、炭化珪素、及び窒化珪素から構成された群より選ばれた１種又は２種以上を主成分とすることが特に好ましい。また、高熱伝導率や高耐熱性等の観点からは、炭化珪素、又は珪素−炭化珪素複合材料が特に適している。ここで、「主成分」とは、隔壁１の５０質量％以上を構成する成分のことを意味する。上記成分は、隔壁１を構成する材料中に７０質量％以上含まれることが好ましく、８０質量％以上含まれることが更に好ましい。
【００４４】
目封止部５の材質は、隔壁の材質として好ましいとされた材質であることが好ましい。目封止部５の材質と隔壁１の材質とは、同じ材質であってもよいし、異なる材質であってもよい。
【００４５】
本実施形態のハニカムフィルタ１００は、ハニカム構造部４の隔壁１の表面及び隔壁１の細孔のうちの少なくとも一方に、排ガス浄化用の触媒が担持されていてもよい。このように構成することによって、排ガス中のＣＯやＮＯｘやＨＣなどを触媒反応によって無害な物質にすることができる。また、隔壁１に捕集したススの酸化を促進させることができる。
【００４６】
本実施形態のハニカムフィルタ１００に触媒を担持する場合には、触媒は、ＳＣＲ触媒、ＮＯｘ吸蔵触媒、及び酸化触媒から構成される群より選ばれる１種以上を含むことが好ましい。ＳＣＲ触媒は、被浄化成分を選択還元する触媒である。特に、ＳＣＲ触媒が、排ガス中のＮＯｘを選択還元するＮＯｘ選択還元用ＳＣＲ触媒であることが好ましい。また、ＳＣＲ触媒としては、金属置換されたゼオライトを挙げることができる。ゼオライトを金属置換する金属としては、鉄（Ｆｅ）、銅（Ｃｕ）を挙げることができる。ゼオライトとしては、ベータゼオライトを好適例として挙げることができる。また、ＳＣＲ触媒が、バナジウム、及びチタニアから構成される群より選択される少なくとも１種を主たる成分として含有する触媒であってもよい。ＮＯｘ吸蔵触媒としては、アルカリ金属やアルカリ土類金属等を挙げることができる。アルカリ金属としては、カリウム、ナトリウム、リチウム等を挙げることができる。アルカリ土類金属としては、カルシウムなどを挙げることができる。酸化触媒としては、貴金属を含有するものを挙げることができる。酸化触媒として、具体的には、白金、パラジウム及びロジウムから構成される群より選択される少なくとも一種を含有するものが好ましい。
【００４７】
（２）ハニカムフィルタ（第二実施形態〜第六実施形態）：
次に、本発明のハニカムフィルタの第二実施形態〜第六実施形態について、図５〜図１０を参照しつつ説明する。ここで、図５は、本発明のハニカムフィルタの第二実施形態を模式的に示す、流入端面の一部を拡大した拡大平面図である。図６は、本発明のハニカムフィルタの第三実施形態を模式的に示す、流入端面の一部を拡大した拡大平面図である。図７は、本発明のハニカムフィルタの第二実施形態を模式的に示す、流入端面の一部を示す平面図である。図８は、本発明のハニカムフィルタの第四実施形態を模式的に示す、流入端面の一部を示す平面図である。図９は、本発明のハニカムフィルタの第五実施形態を模式的に示す流入端面側から見た斜視図である。図１０は、本発明のハニカムフィルタの第六実施形態の流入端面を模式的に示す平面図である。
【００４８】
図５及び図７に示すように、本発明のハニカムフィルタの第二実施形態は、多孔質の隔壁２１を有するハニカム構造部２４と、ハニカム構造部２４に形成されたセル２２のいずれか一方の端部に配設された目封止部２５と、を備えたハニカムフィルタ２００である。ハニカム構造部２４は、当該ハニカム構造部２４のセル２２の延びる方向に直交する断面において、流入セル２２ａと流出セル２２ｂとが一の方向に隔壁２１を挟んで交互に配置されたセル列を少なくとも含む。
【００４９】
第二実施形態のハニカムフィルタ２００は、流入セル２２ａの形状が「八角形」となり、流出セル２２ｂの形状が「四角形」となっている。八角形の流入セル２２ａは、四角形の流出セル２２ｂよりも、相対的にその断面積が大きくなっている。また、流入セル２２ａと流出セル２２ｂとを仕切る部位３６における隔壁２１の気孔率の値をＡとし、２つの流入セル２２ａ間の交点部３５における隔壁２１の気孔率の値をＢとした場合、Ａ／Ｂの値が、０．５〜０．９５である。このように構成された第二実施形態のハニカムフィルタ２００も、これまでに説明した第一実施形態のハニカムフィルタ１００（図１〜図４参照）と同様の作用効果を得ることができる。第二実施形態のハニカムフィルタ２００は、流入セル２２ａ及び流出セル２２ｂの形状が異なること以外は、第一実施形態のハニカムフィルタ１００（図１〜図４参照）と同様に構成されていることが好ましい。なお、四角形のセル２２と八角形のセル２２とが一のセル列において隔壁２１を挟んで交互に配置されている場合には、八角形のセル２２は、面取りされた四角形のセル２２として扱うこともできる。
【００５０】
ハニカムフィルタ２００は、流入セル２２ａの断面積が、流出セル２２ｂの断面積に比して相対的に大きくなっているため、ハニカムフィルタ２００に仮にクラックが発生したとしても、スス等のＰＭの漏れ出しをより有効に抑制することができる。即ち、ハニカムフィルタ２００にクラックが発生してしまうような状況においても、ＰＭの漏れ出しに対してより影響を受け難い「流入セル２２ａ同士を区画する部位である交点部３５」において、より優先的にクラックを発生させることができる。したがって、「流入セル２２ａと流出セル２２ｂとを仕切る部位３６」において、流入セル２２ａと流出セル２２ｂとを繋ぐようなクラックを発生し難くすることができる。
【００５１】
ハニカムフィルタ２００のように、１つの流入セル２２ａの開口面積Ｓ１が、１つの流出セル２２ｂの開口面積Ｓ２よりも大である場合、開口面積Ｓ１に対する開口面積Ｓ２の比の値（Ｓ２／Ｓ１）が、０．２０〜０．９５であることが好ましく、０．３０〜０．９０であることが更に好ましい。このように構成することによって、交点部３５において、流入セル２２ａと流出セル２２ｂとを連絡するようなクラックの発生を極めて有効に抑制することができる。
【００５２】
図６に示すように、本発明のハニカムフィルタの第三実施形態は、多孔質の隔壁４１を有するハニカム構造部４４と、ハニカム構造部４４に形成されたセル４２のいずれか一方の端部に配設された目封止部４５と、を備えたハニカムフィルタ３００である。ハニカム構造部４４は、当該ハニカム構造部４４のセル４２の延びる方向に直交する断面において、流入セル４２ａと流出セル４２ｂとが一の方向に隔壁４１を挟んで交互に配置されたセル列を少なくとも含む。
【００５３】
第三実施形態のハニカムフィルタ３００は、流入セル４２ａの形状が「各頂点が丸みを帯びた四角形」となり、流出セル４２ｂの形状が「四角形」となっている。流入セル４２ａは、流出セル４２ｂよりも、相対的にその断面積が大きくなっている。また、流入セル４２ａと流出セル４２ｂとを仕切る部位５６における隔壁４１の気孔率の値をＡとし、２つの流入セル４２ａ間の交点部５５における隔壁４１の気孔率の値をＢとした場合、Ａ／Ｂの値が、０．５〜０．９５である。このように構成された第三実施形態のハニカムフィルタ３００も、これまでに説明した第一実施形態のハニカムフィルタ１００（図１〜図４参照）と同様の作用効果を得ることができる。第三実施形態のハニカムフィルタ３００は、流入セル４２ａ及び流出セル４２ｂの形状が異なること以外は、第一実施形態のハニカムフィルタ１００（図１〜図４参照）と同様に構成されていることが好ましい。
【００５４】
図８に示すように、本発明のハニカムフィルタの第四実施形態は、多孔質の隔壁６１を有するハニカム構造部６４と、ハニカム構造部６４に形成されたセル６２のいずれか一方の端部に配設された目封止部６５と、を備えたハニカムフィルタ４００である。ハニカム構造部６４は、当該ハニカム構造部６４のセル６２の延びる方向に直交する断面において、流入セル６２ａと流出セル６２ｂとが一の方向に隔壁６１を挟んで交互に配置されたセル列を少なくとも含む。
【００５５】
第四実施形態のハニカムフィルタ４００は、流入セル６２ａ及び流出セル６２ｂのそれぞれの形状が「六角形」となっている。そして、流入セル６２ａと流出セル６２ｂとを仕切る部位７６における隔壁６１の気孔率の値をＡとし、２つの流入セル６２ａ間の交点部７５における隔壁６１の気孔率の値をＢとした場合、Ａ／Ｂの値が、０．５〜０．９５である。このように構成された第四実施形態のハニカムフィルタ４００も、これまでに説明した第一実施形態のハニカムフィルタ１００（図１〜図４参照）と同様の作用効果を得ることができる。第四実施形態のハニカムフィルタ４００は、流入セル６２ａ及び流出セル６２ｂの形状が異なること以外は、第一実施形態のハニカムフィルタ１００（図１〜図４参照）と同様に構成されていることが好ましい。
【００５６】
セル６２の形状が六角形の場合には、「２つの流入セル６２ａ間の交点部７５」として、「２つの流入セル６２ａと１つの流出セル６２ｂ間に存在する交点部７５」と、「３つの流入セル６２ａ間に存在する交点部７５」との２種類の交点部７５が存在する。本実施形態のハニカムフィルタ４００においては、上述した２種類の交点部７５の何れか一方の交点部７５における気孔率の値を、気孔率Ｂとした場合に、Ａ／Ｂが、０．５０〜０．９５であればよい。なお、３つの流入セル６２ａ間に存在する交点部７５における気孔率の値を、気孔率Ｂとした場合に、Ａ／Ｂが、０．５０〜０．９５であることがより好ましい。
【００５７】
図９に示すように、本発明のハニカムフィルタの第五実施形態は、ハニカム構造部８４と、ハニカム構造部８４に形成されたセル８２のいずれか一方の端部に配設された目封止部８５と、を備えたハニカムフィルタ５００である。特に、ハニカムフィルタ５００においては、それぞれのハニカム構造部８４が、柱状のハニカムセグメント８６によって構成され、複数個のハニカムセグメント８６の互いの側面同士が接合層８７によって接合されている。即ち、本実施形態のハニカムフィルタ５００においては、セグメント構造のハニカムフィルタを構成する個々のハニカムセグメント８６のそれぞれが、ハニカムフィルタ５００におけるハニカム構造部８４となっている。ここで、「セグメント構造のハニカムフィルタ」とは、個々に作製された複数個のハニカムセグメント８６が接合されることによって構成されたハニカムフィルタのことである。なお、図１〜図４に示すような、ハニカム構造部４の隔壁１が全て一体的に形成されているようなハニカムフィルタ１００を、「一体型のハニカムフィルタ」ということがある。本発明のハニカムフィルタにおいては、「セグメント構造のハニカムフィルタ」であってもよいし、「一体型のハニカムフィルタ」であってもよい。
【００５８】
ハニカムフィルタ５００においては、少なくとも１つのハニカムセグメント８６が、これまでに説明した第一実施形態のハニカムフィルタのハニカム構造部と同様に構成されていることが好ましい。このようなハニカムフィルタ５００であっても、これまでに説明した第一実施形態のハニカムフィルタと同様の作用効果を得ることができる。複数個のハニカムセグメント８６は、それぞれ同じセル構造を有するものであってもよいし、それぞれ異なるセル構造を有するものであってもよい。
【００５９】
ハニカムフィルタ５００における外周壁８３は、外周コート材によって形成された外周コート層であることが好ましい。外周コート材は、複数個のハニカムセグメント８６を接合した接合体の外周に塗工して、外周コート層を形成するためのコート材である。また、複数個のハニカムセグメント８６を接合した接合体は、当該接合体に対して、その外周部分を研削加工し、上述した外周コート層を配設したものであることが好ましい。また、図１〜図４に示すような一体型のハニカムフィルタ１００についても、ハニカム構造部４の外周に配設された外周壁３が、上記したような、外周コート材によって形成された外周コート層であってもよい。
【００６０】
図９に示すハニカムフィルタ５００においては、セル８２（即ち、流入セル８２ａ及び流出セル８２ｂ）の形状が四角形となっている。ただし、各ハニカムセグメント８６における各セル８２の形状について四角形に限定されることはなく、これまでに説明した第一実施形態〜第四実施形態のハニカムフィルタにおけるセルの形状を採用することができる。
【００６１】
図１０に示すように、本発明のハニカムフィルタの第六実施形態は、ハニカム構造部４と、ハニカム構造部４に形成されたセル２のいずれか一方の端部に配設された目封止部５と、を備えたハニカムフィルタ６００である。特に、ハニカムフィルタ６００においては、ハニカムフィルタ６００の全体形状が、端面が楕円形の柱状となっている。即ち、図１０に示すように、流入端面１１の形状が、楕円形となっている。ハニカムフィルタ６００の全体形状が異なること以外は、第一実施形態のハニカムフィルタ１００（図１〜図４参照）と同様に構成されていることが好ましい。
【００６２】
図１０に示すハニカムフィルタ６００においては、セル２（即ち、流入セル２ａ及び流出セル２ｂ）の形状が四角形となっている。ただし、セル２の形状について四角形に限定されることはなく、これまでに説明した第一実施形態〜第四実施形態のハニカムフィルタにおけるセルの形状を採用することができる。
【００６３】
（３）ハニカムフィルタの製造方法：
次に、本発明のハニカムフィルタを製造する方法について説明する。本発明のハニカムフィルタの製造方法としては、ハニカム成形体を作製する工程、セルの開口部に目封止部を形成する工程、ハニカム成形体を乾燥及び焼成する工程、を備えたものを挙げることができる。
【００６４】
（３−１）成形工程：
成形工程は、成形原料を混練して得られる坏土をハニカム形状に押出成形してハニカム成形体を得る工程である。ハニカム成形体は、第一端面から第二端面まで延びるセルを区画形成する隔壁、及びこの隔壁の最外周を囲繞するように形成された外周壁を有するものである。隔壁によって構成されたハニカム構造の部分が、ハニカム構造部となる。成形工程においては、まず、成形原料を混練して坏土とする。次に、得られた坏土を押出成形して、隔壁と外周壁とが一体的に成形されたハニカム成形体を得る。
【００６５】
成形原料は、セラミック原料に分散媒及び添加剤を加えたものであることが好ましい。添加剤としては、有機バインダ、造孔材、界面活性剤等を挙げることができる。分散媒としては、水等を挙げることができる。成形原料としては、従来公知のハニカムフィルタの製造方法において使用される成形原料と同様のものを用いることができる。
【００６６】
成形原料を混練して坏土を形成する方法としては、例えば、ニーダー、真空土練機等を用いる方法を挙げることができる。
【００６７】
押出成形は、ハニカム成形体の断面形状に対応したスリットが形成された押出成形用の口金を用いて行うことができる。例えば、押出成形用の口金としては、これまでに説明した第一実施形態〜第四実施形態のハニカムフィルタにおけるセルの形状に対応したスリットが形成された口金を用いることが好ましい。
【００６８】
ここで、押出成形においては、成形時の押出速度を上げて、押出圧力を高くすることが好ましい。このような方法で押出成形を行うことにより、「流入セルと流出セルとを仕切る部位における隔壁」を、その他の部位に比して緻密することができる。即ち、得られるハニカムフィルタにおいて、「２つの流入セル間の交点部における隔壁の気孔率Ｂ」を相対的に高くすることができる。これにより、流入セルと流出セルとを仕切る部位における隔壁の気孔率Ａを、２つの流入セル間の交点部における隔壁の気孔率Ｂで除算した値であるＡ／Ｂを、０．５〜０．９５の数値範囲に調整することができる。
【００６９】
（３−２）目封止工程：
目封止工程は、セルの開口部を目封止することで目封止部を形成する工程である。例えば、目封止工程においては、ハニカム成形体の製造に用いた材料と同様の材料で、セルの開口部を目封止することで目封止部を形成する。目封止部を形成する方法については、従来公知のハニカムフィルタの製造方法に準じて行うことができる。
【００７０】
（３−３）焼成工程：
焼成工程は、目封止部を形成したハニカム成形体を焼成して、ハニカムフィルタを得る工程である。目封止部を形成したハニカム成形体を焼成する前に、得られたハニカム成形体を、例えば、マイクロ波及び熱風で乾燥してもよい。また、例えば、目封止部を形成する前のハニカム成形体に対して、先に、焼成工程を行って、焼成工程によって得られたハニカム焼成体に対して、上述した目封止工程を行ってもよい。
【００７１】
ハニカム成形体を焼成する際の焼成温度は、ハニカム成形体の材質によって適宜決定することができる。例えば、ハニカム成形体の材質がコージェライトの場合、焼成温度は、１３８０〜１４５０℃が好ましく、１４００〜１４４０℃が更に好ましい。また、焼成時間は、最高温度でのキープ時間として４〜６時間程度とすることが好ましい。
【実施例】
【００７２】
以下、本発明を実施例によって更に具体的に説明するが、本発明はこれらの実施例によって何ら限定されるものではない。
【００７３】
（実施例１）
コージェライト化原料１００質量部に、造孔材を０．５質量部、分散媒を３３質量部、有機バインダを５．６質量部、それぞれ添加し、混合、混練して坏土を調製した。コージェライト化原料としては、アルミナ、水酸化アルミニウム、カオリン、タルク、及びシリカを使用した。分散媒としては水を使用し、造孔材としては平均粒子径１０〜５０μｍの吸水性ポリマーを使用し、有機バインダとしてはメチルセルロース（Ｍｅｔｈｙｌｃｅｌｌｕｌｏｓｅ）を使用し、分散剤としてはデキストリン（Ｄｅｘｔｒｉｎ）を使用した。
【００７４】
次に、所定の金型を用いて坏土を押出成形し、セル形状が四角形で、全体形状が円柱状のハニカム成形体を得た。なお、押出成形時においては、ハニカム成形体の断面形状に対応したスリットが形成された押出成形用の口金を用い、押出成形においては、後述する比較例１における押出成形と比較して押出速度を上げて、押出圧力を高くして成形を行った。
【００７５】
次に、ハニカム成形体を、熱風乾燥機にて乾燥させた。乾燥時の雰囲気温度は、９５〜１４５℃とした。
【００７６】
次に、乾燥したハニカム成形体に、目封止部を形成した。具体的には、まず、ハニカム成形体の流入端面に、流入セルが覆われるようにマスクを施した。その後、マスクの施されたハニカム成形体の端部を、目封止スラリーに浸漬し、マスクが施されていない流出セルの開口部に目封止スラリーを充填した。その後、ハニカム成形体の流出端面についても、上記と同様の方法で、流入セルの開口部に目封止スラリーを充填した。その後、目封止部を形成したハニカム成形体を、更に、熱風乾燥機で乾燥した。
【００７７】
次に、乾燥させたハニカム成形体を焼成して、ハニカム焼成体を作製した。焼成時の雰囲気温度は、１３５０〜１４４０℃とし、焼成時間は、１０時間とした。
【００７８】
次に、ハニカム焼成体の外周部分に配設された壁材を、研削加工によって取り除き、その外周部分に対して外周コート材を塗工し、外周コート材からなる外周壁を作製した。外周コート材としては、セラミック粒子として、平均粒子径が２０〜５０μｍ、９０％粒子径が１５０μｍ以下であるコージェライト粒子を用意し、コロイダルシリカ、アルミナファイバー、水と混合して調製したセラミックスラリーを用いた。ハニカムフィルタの外周壁を、上述したようなに外周コート材を用いて形成したハニカムフィルタについて、表１の「外周壁の形成方法」の欄において、「外周加工」と記す。一方、押出成形によって得られたハニカム成形体の外周部分を、そのまま外周壁として用いたハニカムフィルタを、表１の「外周壁の形成方法」の欄において、「一体」と記す。
【００７９】
実施例１のハニカムフィルタは、隔壁の厚さが３００μｍであり、セル密度が４６．５個／ｃｍ２であった。ハニカムフィルタのセルの延びる方向に直交する断面におけるセル形状は、四角形であった。表１の「セル構造」の欄に、隔壁の厚さ、セル密度、セル形状を示す。
【００８０】
実施例１のハニカムフィルタは、軸方向に直交する断面の形状が円形であり、ハニカム構造部において、図３に示すように、流入セル２ａと流出セル２ｂとが隔壁１を挟んで交互に配列したセル列を有するものであった。実施例１のハニカムフィルタの形状を、表１の「断面形状」、「直径」、「全長」の欄に示す。
【００８１】
実施例１のハニカムフィルタについて、以下の方法で、「流入セルと流出セルとを仕切る部位における隔壁の気孔率Ａ」と、「２つの流入セル間の交点部における隔壁の気孔率Ｂ」と、を測定した。また、気孔率Ａ及び気孔率Ｂの値から、平均気孔率、及び気孔率比を求めた。平均気孔率は、気孔率Ａと気孔率Ｂの相加平均の値（即ち、（Ａ＋Ｂ）／２）である。気孔率比は、気孔率Ｂに対する気孔率Ａの値（即ち、Ａ／Ｂ）である。それぞれの結果を、表２に示す。
【００８２】
［気孔率の測定方法］
まず、ハニカムフィルタから、気孔率Ａ及び気孔率Ｂの測定を行ための試料片を切り出した。試料片の切り出し箇所については、ハニカムフィルタの流入端面側及び流出端面側のそれぞれにおいて、各５箇所ずつ、合計１０箇所とした。それぞれの端面における切り出し箇所は、それぞれの端面の中心位置（１箇所目）と、この中心位置を通過し互いに直交するＸ軸及びＹ軸上の、中心位置とハニカムフィルタの外周縁との中間点である４点（２〜５箇所目）とした。気孔率Ａを測定するための試料片は、上述した１０箇所のそれぞれにおいて、流入セルと流出セルとを仕切る隔壁の中央部分の隔壁を含むようにして切り出した。気孔率Ａを測定するための試料片は、一辺の長さを、上述した中央部分の隔壁の厚さとし、もう一辺の長さを、各端面における隔壁の延びる方向に１００μｍとし、更にもう一辺の長さを、セルの延びる方向に２０ｍｍとした。気孔率Ｂを測定するための試料片は、上述した１０箇所のそれぞれにおいて、隔壁の交点部の中心部を含むように切り出した。気孔率Ｂを測定するための試料片は、隔壁の交点部の中心部を中心とした一辺の長さが１００μｍの正方形を端面とし、軸方向の長さをセルの延びる方向に２０ｍｍとした。次に、作製した試料片を、エポキシ樹脂に埋設して固めた後、その表面について研磨を行った。そして、各試料片を全長方向に５ｍｍ切り出し、その切断面をＳＥＭにて観察して、ＳＥＭ画像を取得した。走査型電子顕微鏡は、日立ハイテクノロジー社製の「型番：Ｓ３２００−Ｎ」を用いた。気孔率Ａの測定に際しては、１０個の試料片の各観察面における隔壁の中央部分について、１００倍に拡大したＳＥＭ画像を取得した。また、気孔率Ｂの測定に際しては、上記した１０個の試料片の各観察面における隔壁の交点部について、１００倍に拡大したＳＥＭ画像を取得した。その後、画像解析ソフトを用いて、各画像について、「隔壁の面積Ｓ１」と「細孔部分（空隙部分）の面積Ｓ２」とを算出し、「計算式（１）：Ｓ２／（Ｓ１＋Ｓ２）」により、各画像に撮像された隔壁の気孔率を算出した。Ｓ１及びＳ２の値は、各１０箇所の気孔率の平均値を用いた。
【００８３】
【表１】
2019093380.tif 000003
【００８４】
【表２】
2019093380.tif 000004
【００８５】
（実施例２〜３０）
セル構造、断面形状、外周壁の形成方法、並びに隔壁の気孔率Ａ及び気孔率Ｂを、表１及び表２に示すように変更し、実施例２〜３０のハニカムフィルタを作製した。実施例３，４，７，８，１５〜１８，２３，２４，２９，３０については、セルの形状を、図５に示すような形状とした。即ち、上述した実施例については、流入セルの形状を八角形とし、流出セルの形状を四角形とした。また、実施例７，８については、ハニカムフィルタの断面形状を、図１０に示すような楕円形とした。また、実施例１３，１４，１７，１８については、外周コート材による外周壁の形成を行わず、押出成形によって得られたハニカム成形体の外周部分を外周壁として用いた。
【００８６】
実施例２７〜３０については、ハニカムフィルタを作製する材料として、炭化珪素（ＳｉＣ）を用いた。実施例２７〜３０のハニカムフィルタは、セグメント構造のハニカムフィルタである。
【００８７】
実施例２〜３０のハニカムフィルタの作製時には、押出成形時における押出圧力についての調整を行い、隔壁の気孔率Ａ及び気孔率Ｂの値についての調節を行った。
【００８８】
実施例１〜３０のハニカムフィルタについて、以下の示す方法で、「耐熱衝撃性（ロバスト性：Ｒｏｂｕｓｔｎｅｓｓ）」についての評価を行った。結果を表３に示す。
【００８９】
［耐熱衝撃性（ロバスト性）］
耐熱衝撃性の評価として、ハニカムフィルタに以下に記載する試験を行い、試験後のハニカムフィルタにおけるクラックの発生の有無により、ハニカムフィルタのロバスト性を評価するものとした。具体的には、まず、各実施例及び比較例のハニカムフィルタの内部に、２〜１２ｇ／Ｌのススを堆積させた。ススの堆積については、２．２Ｌディーゼルエンジンを搭載するエンジンベンチにて行った。エンジンベンチの運転条件については、エンジン回転数を２０００ｒｐｍとし、エンジントルクを６０Ｎｍとした。その後、ポストインジェクションによる再生処理を行い、ハニカムフィルタの入口ガス温度を上昇させ、ハニカムフィルタの前後での圧力損失が低下し始めたところでポストインジェクションを切り、エンジンをアイドル状態に切り替えた。このときのススの堆積量は、実施例の各水準において、流出端面の中央部における最高温度が１０００℃となるようにし、実施例と比較例の同じ番号で、ススの堆積量が同一となる条件で試験を実施した。そして、ハニカムフィルタの「流入セルと流出セルとを仕切る部位の隔壁」及び「交点部」のそれぞれについて、クラックの有無を目視にて観察した。クラックの有無の確認については、上述した試験において、最も温度が高くなる流出端面の全箇所について確認を行った。そして、以下の評価基準に基づき、耐熱衝撃性の評価を行った。結果を表３に示す。
評価Ａ：クラックが確認されない。
評価Ｂ：クラックが１カ所有り。
評価Ｃ：クラックが２カ所以上で連続して有り。
【００９０】
また、耐熱衝撃性の評価においては、上記した２カ所での評価結果に基づいて、以下の方法で、総合判定を行った。結果を表３に示す。なお、この総合判定においては、評価Ａを合格とし、評価Ｂ及び評価Ｃについては不合格とする。
評価Ａ：スス漏れが無く、且つクラックが１カ所以下。
評価Ｂ：スス漏れが無いが、クラックが２カ所以上で連続して有り。
評価Ｃ：スス漏れが有り。
【００９１】
【表３】
2019093380.tif 000005
【００９２】
（比較例１〜３０）
セル構造、断面形状、外周壁の形成方法、並びに隔壁の気孔率Ａ及び気孔率Ｂを、表４及び表５に示すように変更し、比較例１〜３０のハニカムフィルタを作製した。比較例１〜３０のハニカムフィルタについても、実施例１と同様の方法で、「耐熱衝撃性（ロバスト性）」についての評価を行った。結果を表６に示す。
【００９３】
比較例３，４，７，８，１５〜１８，２３，２４，２９，３０については、セルの形状を、図５に示すような形状とした。また、比較例７，８については、ハニカムフィルタの断面形状を、図１０に示すような楕円形とした。また、比較例１３，１４，１７，１８については、外周コート材による外周壁の形成を行わず、押出成形によって得られたハニカム成形体の外周部分を外周壁として用いた。比較例２７〜３０については、ハニカムフィルタを作製する材料として、炭化珪素（ＳｉＣ）を用いた。比較例２７〜３０のハニカムフィルタは、セグメント構造のハニカムフィルタである。なお、比較例１〜３０のハニカムフィルタは、気孔率Ａ及び気孔率Ｂの値が異なること以外は、対応する番号の実施例１〜３０と同一構造のハニカムフィルタである。
【００９４】
【表４】
2019093380.tif 000006
【００９５】
【表５】
2019093380.tif 000007
【００９６】
【表６】
2019093380.tif 000008
【００９７】
（結果）
実施例１〜３０のハニカムフィルタは、耐熱衝撃性の総合判定において、合格基準を満たす「評価Ａ」の結果を得ることができた。特に、実施例１〜３０のハニカムフィルタは、「流入セルと流出セルとを仕切る部位（別言すれば、隔壁の実質的な壁部分）」において、クラックが全く確認されなかった。なお、「流入セル間の交点部」については、クラックが１カ所で確認されたが、このクラックはスス漏れに対して影響を受けないものであるため、このようなクラックが発生したとしても、ハニカムフィルタの性能については影響が無いものと考えられる。したがって、実施例１〜３０のハニカムフィルタは、スス等の粒子状物質の漏れ出しを有効に抑制することが可能なものであった。
【００９８】
比較例１〜３０のハニカムフィルタは、耐熱衝撃性の総合判定において、不合格となる「評価Ｂ」又は「評価Ｃ」の結果となった。特に、「流入セルと流出セルとを仕切る部位」において、クラックが確認されたハニカムフィルタについては、ハニカムフィルタからのスス漏れが確認された。また、「交点部」において、２カ所以上で連続してクラックが確認されたハニカムフィルタについては、構造上の機械的強度が低下するという点で好ましくないものであった。
【産業上の利用可能性】
【００９９】
本発明のハニカムフィルタは、排ガス中の粒子状物質を捕集するためのフィルタとして利用することができる。
【符号の説明】
【０１００】
１，２１，４１，６１，８１：隔壁、２，２２，４２，６２，８２：セル、２ａ，２２ａ，４２ａ，６２ａ，８２ａ：流入セル、２ｂ，２２ｂ，４２ｂ，６２ｂ，８２ｂ：流出セル、３，８３：外周壁、４，２４，４４，６４，８４：ハニカム構造部、５，２５，４５，６５，８５：目封止部、１１，３１，５１，７１，９１：流入端面、１２，９２：流出端面、１５，３５，５５，７５：流入セル間の交点部、１６，３６，５６，７６：流入セルと流出セルとを仕切る部位、８６：ハニカムセグメント、８７：接合層、１００，２００，３００，４００，５００，６００：ハニカムフィルタ。
【図１】
2019093380.tif 000009
【図２】
2019093380.tif 000010
【図３】
2019093380.tif 000011
【図４】
2019093380.tif 000012
【図５】
2019093380.tif 000013
【図６】
2019093380.tif 000014
【図７】
2019093380.tif 000015
【図８】
2019093380.tif 000016
【図９】
2019093380.tif 000017
【図１０】
2019093380.tif 000018